(57)【要約】      （修正有）【課題】優れたサイクル特性及び充放電特性を与えるリチウム二次電池用電極を提供する。【解決手段】電極活物質を含む粉末原料をガスデポジション法により基材に担持させる。電極活物質としてはＭｇと１４属元素との合金又は金属間化合物、希土類元素と１４属元素との合金又は金属間化合物、ケイ素の酸化物、スズの酸化物、リチウムコバルト複合酸化物、リチウムニッケル複合酸化物、リチウムマンガン複合酸化物等が好ましい。また、粉末原料はメカニカルアロイング法、またはメカニカルミリング法によって得られた、平均粒径が０．１〜５０μｍのものが好ましい。【効果】ガスデポジション法により電極活物質層を形成するので基材と活物質粒子間の密着性が強く、また、密度を不均一にすることができ、リチウムが活物質層内に挿入される際の応力を緩和することができるので、リチウム吸蔵ー放出の繰り返しによる活物質層の剥離を効果的に抑制することができる。【選択図】なし【特許請求の範囲】
【請求項１】
電極活物質を含む粉末原料をガスデポジション法により基材に担持させる工程を含むことを特徴とするリチウム二次電池用電極の製造方法。
【請求項２】
電極活物質が、１）１４族元素ならびに２）その化合物、その合金及びその金属間化合物の少なくとも１種である、請求項１に記載の製造方法。
【請求項３】
電極活物質が、１）Ｍｇと１４族元素との合金又は金属間化合物、２）希土類元素と１４族元素との合金又は金属間化合物、３）ケイ素の酸化物、４）スズの酸化物、５）リチウムコバルト複合酸化物、６）リチウムニッケル複合酸化物及び７）リチウムマンガン複合酸化物の少なくとも１種である、請求項１に記載の製造方法。
【請求項４】
粉末原料が、さらに導電性材料を含む、請求項１に記載の製造方法。
【請求項５】
粉末原料が、メカニカルアロイング法及び／又はメカニカルミリング法によって得られたものである、請求項１に記載の製造方法。
【請求項６】
粉末原料が、平均粒径０．１〜５０μｍである、請求項１に記載の製造方法。
【請求項７】
請求項１〜６のいずれかに記載の製造方法により得られるリチウム二次電池用電極。
【請求項８】
請求項７に記載のリチウム二次電池用負極。
【請求項９】
請求項７に記載の電極を含むリチウム二次電池。
【発明の詳細な説明】
【技術分野】
【０００１】
本発明は、リチウム二次電池用電極及びその製造方法に関する。
【背景技術】
【０００２】
リチウム二次電池は、その理論エネルギー密度の潜在的な大きさから、最も有用な二次電池として期待されている。この電池の容量をさらに増大させるためには、電極容量の増大が不可欠である。ところが、負極材料として最大のエネルギー密度を有する金属リチウムは安全性の見地より実用化できる目処が立っていない。一方、現在実用化されている炭素材料はその電極容量に限界があるため、これ以上の電極容量の飛躍的増大は望めない。
【０００３】
これに対し、リチウムを可逆的に吸蔵−脱離できる金属（Ｓｉ、Ｇｅ、Ｓｎ）又は合金からなる金属系材料が注目されている。これらの金属系材料は、炭素材料よりもエネルギー密度が大きく、金属リチウムよりも安全性が高いという点で有望な電極材料とされている。
【０００４】
このため、この金属系材料を電極材料として用い、電極を製造する試みがなされている。この電極は、例えば上記金属系材料の粉末と導電剤（導電助剤）との合材に結着剤を加えてなる混練物を集電体（銅箔等）に塗布することにより作製される。
【０００５】
また、蒸発法で生成したリチウムを気流に乗せて基板に吹き付けることにより薄膜を形成することを特徴とするリチウム負極の製造方法等も知られている（例えば、特許文献１、特許文献２、特許文献３等）
【特許文献１】特開平３−１０５８５４号公報
【特許文献２】特開２００２−２１６７４７号公報
【特許文献３】国際公開ＷＯ０１／０２９９１３
【発明の開示】
【発明が解決しようとする課題】
【０００６】
しかしながら、これら従来法で作製された電極は、電極層が緻密で強固なものであるため、リチウムが合金層に侵入する際の応力が大きくなる。このため、リチウム挿入−脱離時に比較的大きな体積変化が起こり、合金層の剥離・脱落の原因となる。これが、充放電特性、サイクル特性等の向上の妨げとなることから、結果として実用に耐えるリチウム二次電池を提供することが困難となる。
【０００７】
従って、本発明の主な目的は、特に、優れたサイクル特性及び充放電特性を与えるリチウム二次電池用電極を提供することにある。
【課題を解決するための手段】
【０００８】
本発明者は、従来技術の問題点に鑑みて鋭意研究を重ねた結果、特定の方法により作製された電極が上記目的を達成できることを見出し、本発明を完成するに至った。
【０００９】
すなわち、本発明は、下記のリチウム二次電池用電極及びその製造方法に係る。
【００１０】
１．  電極活物質を含む粉末原料をガスデポジション法により基材に担持させる工程を含むことを特徴とするリチウム二次電池用電極の製造方法。
【００１１】
２．  電極活物質が、１）１４族元素ならびに２）その化合物、その合金及びその金属間化合物の少なくとも１種である、前記項１に記載の製造方法。
【００１２】
３．  電極活物質が、１）Ｍｇと１４族元素との合金又は金属間化合物、２）希土類元素と１４族元素との合金又は金属間化合物、３）ケイ素の酸化物、４）スズの酸化物、５）リチウムコバルト複合酸化物、６）リチウムニッケル複合酸化物及び７）リチウムマンガン複合酸化物の少なくとも１種である、前記項１に記載の製造方法。
【００１３】
４．  粉末原料が、さらに導電性材料を含む、前記項１に記載の製造方法。
【００１４】
５．  粉末原料が、メカニカルアロイング法及び／又はメカニカルミリング法によって得られたものである、前記項１に記載の製造方法。
【００１５】
６．  粉末原料が、平均粒径０．１〜５０μｍである、前記項１に記載の製造方法。
【００１６】
７．  前記項１〜６のいずれかに記載の製造方法により得られるリチウム二次電池用電極。
【００１７】
８．  前記項７に記載のリチウム二次電池用負極。
【００１８】
９．  前記項７に記載の電極を含むリチウム二次電池。
【発明の効果】
【００１９】
本発明のリチウム二次電池用電極の製造方法では、ガスデポジション法により電極活物質層を形成するので、基材と活物質粒子間ならびに活物質粒子どうしの密着性が強い上、その層の厚み方向及び面方向の密度が不均一（密度ムラ、密度の傾斜等）とすることができる。これにより、従来の電極作製法（圧着法、メッキ法等）による場合と異なり、リチウムが電極活物質層に挿入される際の応力を緩和ないしは解消することができる。このため、リチウム吸蔵−放出の繰り返しによる電極活物質層の剥離等を効果的に抑制することができる。その結果、従来のリチウム電池用電極に比して優れた充放電特性、サイクル特性等を得ることができる。
【００２０】
また、基材として電解質、正極又は負極を用いる場合、電解質と電極とが強固に接合された電池を作製することもできる。例えば、リチウムイオン伝導性固体電解質と正極活物質を用い、これをガスデポジション法により負極上に担持させることにより、全固体電池を製造することが可能となる。このような電池は、電極／電解質が強固に接合されているため、その界面での電気的抵抗を低くすることができる結果、優れた電池特性を発揮するリチウム二次電池を提供することも可能になる。
【発明を実施するための最良の形態】
【００２１】
１．リチウム二次電池用電極の製造方法
本発明のリチウム二次電池用電極の製造方法は、電極活物質を含む粉末原料をガスデポジション法により基材に担持させる工程を含むことを特徴とする。
【００２２】
電極活物質
電極活物質は、リチウムを可逆的に吸蔵−脱離できる合金（リチウム貯蔵合金）であれば特に限定されない。本発明では、１）１４族元素ならびに２）その化合物、その合金及びその金属間化合物の少なくとも１種が好ましい。特に前記２）としては、例えば酸化物、窒化物、硫化物、炭化物等も包含される。また、１４族元素としては、特にＳｉ、Ｇｅ及びＳｎの少なくとも１種を好適に用いることができる。
【００２３】
これらの電極活物質の中でも、１）Ｍｇと１４族元素との合金又は金属間化合物、２）希土類元素と１４族元素との合金又は金属間化合物、３）ケイ素酸化物及び４）スズ酸化物、５）リチウムコバルト複合酸化物、６）リチウムニッケル複合酸化物及び７）リチウムマンガン複合酸化物の少なくとも１種がより望ましい。前記１）としては、例えばＭｇ2Ｇｅ、Ｍｇ2Ｓｎ等が挙げられる。前記２）としては、例えばＣｅＳｎ3、ＬａＳｎ3等が挙げられる。前記３）としては、例えばＳｉＯ、ＳｉＯ2等が挙げられる。前記４）としては、例えばＳｎＯ、ＳｎＯ2等が挙げられる。前記５）リチウムコバルト複合酸化物としてはＬｉＣｏＯ2がある。前記６）としては、ＬｉＮｉＯ2である。前記７）としては、Ｌｉ0.5ＭｎＯ2がある。
【００２４】
粉末原料
本発明で使用される粉末原料は、上記の電極活物質を含む。この粉末原料には、必要に応じて他の成分を配合することもできる。例えば、導電性材料（銀、銅、アルミニウム、ニッケル、アセチレンブラック、ケッチェンブラック等）等が含まれていても良い。導電性材料を含む場合、その含有量は特に限定的ではないが、通常は粉末原料中５０重量％以下、特に５〜３０重量％程度とすれば良い。
【００２５】
粉末原料の平均粒径は、ガスデポジション法が行える限り制限されないが、一般的には平均粒径０．１〜５０μｍ（好ましくは０．１〜１０μｍ）の範囲内において、用いる電極活物質の種類、基材の材質、所望の電極特性等に応じて適宜設定することができる。
【００２６】
粉末原料の調製方法は、公知の方法に従って実施することができる。例えば、メカニカルアロイング法（メカニカルミリング法）、ガスアトマイズ法のほか、通常の冶金的方法等で作成したものを粉砕する方法等が適用できる。本発明では、特にメカニカルアロイング法及び／又はメカニカルミリング法を好ましく採用することができる。メカニカルアロイング法及び／又はメカニカルミリング法による粉末原料を用いて電極を作製する場合には、より高い充放電特性等を発揮する電池を提供することが可能となる。
【００２７】
メカニカルアロイング法及び／又はメカニカルミリング法は、公知の条件に基づいて実施することができる。例えば、所定の粉末原料となるように調合された出発原料をボールミルに投入し、ミリングを実行すれば良い。ボールミルは、遊星型ボールミル等の公知の装置を使用することができる。また、ミリングは、乾式又は湿式のいずれであっても良いが、特に乾式であることが望ましい。ミリングの条件は、所望の粉末原料の性状等に応じて適宜設定することができるが、一般的には室温（特に０〜５０℃）で回転数１００〜５００ｒｐｍ程度とすれば良い。また、雰囲気は、アルゴンガス、窒素ガス等の不活性ガス雰囲気とすることが望ましい。
【００２８】
ガスデポジション法
上記のようにして得られた粉末原料を用い、ガスデポジション法により基材に担持（積層）させる。
【００２９】
ガスデポジション法により粉末原料を基材に担持させることによって、電極活物質層を形成する。かかる電極活物質層は、従来の圧着法、気相析出法、メッキ法等による緻密で均質な層とは異なり、厚み方向及び層の面方向の密度が不均一になっている。これにより、リチウムが電極活物質層に挿入される際に発生する応力を緩和ないしは解消することができる結果、充放電特性、サイクル特性等の向上を図ることができる。
【００３０】
用いる基材の種類は特に限定されない。例えば、銅、ニッケル等の導電性材料を用いることができる。その形状も限定的でなく、例えば箔、シート等の形態で使用することができる。この場合の厚みは、例えば１〜５０μｍ程度とすれば良い。また例えば、電解質として固体電解質を用いる場合には、固体電解質を基材としてこれに直接に電極活物質層を形成することも可能である。この場合には、全固体電池を作製することができる。
【００３１】
ガスデポジション法は、粉末原料とキャリアガスとを用いることによりエアロゾルを発生させ、これを基材上に噴射することにより膜を形成する方法である。より具体的には、所定の初期圧力を有するキャリアガスを粉末原料とともに導管中でエアロゾル化した後、このエアロゾルをノズルから基材に向かって噴出させることにより実施される。ガスデポジション法自体は、公知の方法（装置）に従って実施することができる。特に、本発明では、次のような条件とすることが望ましい。
【００３２】
すなわち、キャリアガスとしては、例えばアルゴンガス、窒素ガス等の不活性ガスを用いることが好ましい。また、圧力差（装置内圧力とガスのゲージ圧との差）は、３×１０5〜１×１０6Ｐａ程度とすることが好ましい。さらに、基材とノズルとの距離は５〜３０ｍｍ程度とすることが好ましい。
【００３３】
ガスデポジション法により粉末原料を担持する場合、その担持量は所望の電極特性に応じて適宜設定することができる。一般的には、担持量を０．５〜２０ｍｇ／ｃｍ2程度とすれば良い。
【００３４】
また、ガスデポジション法を実施する場合、１回の噴射で電極活物質層を形成しても良いが、複数回にわたり噴射していも良い。複数回の噴射による場合は、多層構造を有する電極活物質層が形成されるが、このような構造も本発明に含まれる。
【００３５】
２．リチウム二次電池用電極及びリチウム二次電池
本発明は、上記のようにして製造されたリチウム二次電池用電極を包含する。また、本発明は、前記の電極を含むリチウム二次電池も包含する。
【００３６】
リチウム二次電池用電極は、ガスデポジションにより粉末原料が基材に担持されてなる。より具体的には、ガスデポジション法による電極活物質層が基材に形成されてなるものである。電極活物質層の厚みは特に制限されないが、通常は１〜５０μｍ程度とすれば良い。前記のように、電極活物質層中には、必要に応じて導電性材料等が含まれていても良い。
【００３７】
リチウム二次電池用電極は、負極及び／又は正極のいずれに使用しても良い。特に、本発明の電極は、リチウム二次電池用負極として好適に用いることができる。
【００３８】
また、本発明のリチウム二次電池は、負極及び／又は正極として上記電極を使用するものであり、その他の構成（電解液、収容容器等）は公知のリチウム二次電池の構成要素を採用することができる。また、コイン型電池、円筒型電池、角型電池等のいずれのタイプの電池であっても良い。
【実施例】
【００３９】
以下に実施例を示し、本発明の特徴をより具体的に説明する。ただし、本発明の範囲は、実施例に限定されない。
【００４０】
製造例１
電極活物質粉末をメカニカルアロイング（ＭＡ）法によって調製した。
【００４１】
まず、ＭｇとＧｅの各粉末（全量で約５ｇ）をステンレス鋼製ボールミル容器（容量８０ｍＬ）に５個のボール（直径５ｍｍ）とともに入れた。その際、Ｍｇ／Ｇｅのモル比は２．０とした。また、ボールとの重量比は１対１５とした。試料の取り扱いはすべてアルゴン雰囲気下で行い、容器もＯ−リングで気密性が保たれたものを使用した。ミリングは、遊星型ボールミル装置を用い、室温下において３００回転（ｒｐｍ）で約２５時間行った。このようにしてＭｇ2Ｇｅ粉末を得た。この粉末の平均粒径は１μｍ程度であった。
【００４２】
実施例１
製造例１で得られたＭｇ2Ｇｅ粉末を用いて電極を作製した。
【００４３】
前記Ｍｇ2Ｇｅ粉末（仕込み量は約２０ｍｇ）を用い、これを基板（厚さ２０μｍの銅箔）にガスデポジション法により担持した。基板は、前処理として、中性洗剤溶液中に１０分間浸漬した後、アセトン中で１０分間超音波洗浄し、さらに１Ｎの硝酸水溶液中に約２分浸漬し、水洗及びアセトン洗浄後、ドライヤにて乾燥したものを用いた。
【００４４】
ガスデポジション法の条件は、１）基板−ノズル距離：１０ｍｍ、２）ノズル口径：直径０．８ｍｍ、３）ノズルまでの導管の内径：４ｍｍ、４）圧力差：約６×１０5 Ｐａ（キャリアガス（アルゴンガス） 約５×１０5 Ｐａ−ベルジャー内圧（マイナス１×１０5 Ｐａ））とした。ガスデポジションにより作製された電極は直ちに電解液中に保存した。得られた電極のＭｇ2Ｇｅ層は、全量０．１ｍｇであり、厚み約８μｍであった。
【００４５】
比較例１
製造例１で得られた粉末を用い、従来の粉末圧着方法により電極を作製した。より具体的には、前記Ｍｇ2Ｇｅ粉末（仕込み量は約５ｍｇ）を銅網（５ｍｍ×５ｍｍ、１００メッシュ）に圧力２００ｋｇｆ／ｃｍ2で圧着することにより電極を製造した。
【００４６】
試験例１
実施例１及び比較例１で作製された電極を試験極とした電池（三極式ビーカーセル）を組み立て、その電池について定電流充放電試験を行った。
【００４７】
三極式ビーカーセルでは、対極・参照極：リチウム板、電解液：ＬｉＣｌＯ4がポリカーボネートに溶解した溶液（濃度１Ｍ）、測定電位幅：０．００５〜２．０Ｖ、雰囲気：アルゴン雰囲気、測定温度：３０℃、電流密度：０．５ｍＡ／ｃｍ2（約１０００ｍＡ／ｇ）（実施例１）及び０．４ｍＡ／ｃｍ2（約２０ｍＡ／ｇ）（比較例１）とした。その結果を図１に示す。図１からも明らかなように、緻密さが比較的低い圧着法で作製された比較例１であっても、十分な充放電特性が得られないことがわかる。これに対し、ガスデポジション法による電極（負極）を用いた実施例１では、優れた充放電特性が発揮されていることがわかる。
【００４８】
試験例２
実施例１で得られた電極を用いて、試験例１に従って三極式ビーカーセルを構成し、サイクル特性を調べた。電流密度は、１．０Ａ／ｇ及び１．６Ａ／ｇの２種とした。また、実施例１において、導電材ＣｕをＭｇ2Ｇｅ：Ｃｕ＝２：１（重量比）で配合したほかは、実施例１と同様にして作製した電極を用い、試験例１と同様にして組み立てた三極式ビーカーセルについても同様の試験を行った。その結果を図２に示す。図２からも明らかなように、優れたサイクル特性を発揮できることがわかる。
【図面の簡単な説明】
【００４９】
【図１】実施例１及び比較例１の電極による充放電特性を示す図である。
【図２】実施例１の電極によるサイクル特性を示す図である。
【図１】
2006156248.tif 000002
【図２】
2006156248.tif 000003